(57)【要約】【課題】  幅広い環境下（例えば、幅広い紫外線強度下、および幅広で温度条件下）において、安定した視認性向上を長期間にわたって与える、光学フィルター、並びに、有機発光素子、および該光学フィルターを備えた有機発光装置を提供することにある。【解決手段】  発色した状態において、４５０〜５４０ｎｍに第１の極大吸収を有し、かつ５６０〜６６５ｎｍに第２の極大吸収を有するフォトクロミック化合物を含んでなる、光学フィルター、並びに、該光学フィルター、および有機発光素子を備えてなる、光学フィルター付き有機発光装置を提供する。【選択図】  なし【特許請求の範囲】
【請求項１】
発色した状態において、４５０〜５４０ｎｍに第１の極大吸収を有し、かつ５６０〜６６５ｎｍに第２の極大吸収を有するフォトクロミック化合物を含んでなる、光学フィルター。
【請求項２】
前記フォトクロミック化合物が発色した状態において、前記光学フィルターの透過率が８０％以下であることを特徴とする請求項１に記載の光学フィルター。
【請求項３】
有機発光素子、および請求項１に記載の光学フィルターを備えてなる、光学フィルター付き有機発光装置。
【発明の詳細な説明】
【技術分野】
【０００１】
本発明は、新規な光学フィルター、および該光学フィルターを備えた新規な有機発光装置に関する。
【背景技術】
【０００２】
有機エレクロトルミネッセンス（以下、有機ＥＬとする場合もある）の現象を利用した有機発光素子は、固体発光型の安価な大面積フルカラー表示素子としての用途が有望視され、現在、盛んに開発が行われている。
【０００３】
一般に有機発光素子は、発光層及び該層を挟んだ一対の対向電極から構成されている。有機発光素子における発光は、以下の通りの現象である。先ず、両電極間に電界が印加されると、陰極から電子が注入され、陽極から正孔が注入される。そして、この電子と正孔とが発光層において再結合し、エネルギー準位が伝導帯から価電子に戻る際にエネルギーを光として放出する現象である。
【０００４】
このような有機発光素子を備えた有機発光装置において、前記アノードは反射電極であり、カソードは透明電極である。これにより、前記有機発光装置が駆動するとき、前記発光層から発光される光は、前記反射電極で反射され、前記透明電極を通して外部に放出される。通常、青色に該当する４４０ないし４５０ｎｍの発光、緑色に該当する５４０ないし５６０ｎｍの発光、及び赤色に該当する６６５ないし６８５ｎｍの発光の３種の発光が放出される。
【０００５】
このような有機発光装置を屋内で使用する場合、その放出光による画面の視認性には大きな問題はない。しかしながら、屋外で使用した場合、屋外光の約４０％が装置表面で反射され、その影響で画面の視認性が低下するという問題がある。これまでにもその視認性改良のため種々の検討が行われてきた。
【０００６】
改良例として、紫外線に反応するフォトクロミック層（フォトクロミック化合物を含む層；光学フィルター）を有機発光装置表面に設けることが提案されている（例えば、特許文献１参照）。特許文献１に記載された発明は、フォトクロミック化合物が紫外線を吸収し発色（着色）することで、有機発光装置表面の反射光を吸収し、その視認性の向上しようとするものである。そして、使用するフォトクロミック化合物は、有機発光素子からの発光の吸収を抑制するため、該素子からの発光波長とフォトクロミック化合物の吸収波長との重なりが少ない、フォトクロミック化合物を使用することを特徴としている。具体的には、４６０〜５４０ｎｍの光線を選択的に吸収するフォトクロミック化合物と、５６０〜６６５ｎｍの光線を吸収するフォトクロミック化合物とを併用する（少なくとも２種類のフォトクロミック化合物を使用する）ことが提案されている。
【先行技術文献】
【特許文献】
【０００７】
【特許文献１】特許第５６８０９８０号
【発明の概要】
【発明が解決しようとする課題】
【０００８】
しかしながら、１つの極大吸収しか有さない２種類のフォトクロミック化合物を主成分として使用した場合には、それぞれの紫外吸収スペクトルが異なること、およびそれぞれの発色特性の温度依存性が異なることから、使用環境によってその吸収特性が変化する。その結果、いかなる使用状況、例えば、温度変化が生じる使用状況において、常に所望の吸収効果を得ることが難しい。さらに、１つの極大吸収しか有さない２種類のフォトクロミック化合物を主成分とする場合には、それぞれの耐久性が異なると、長期間にわたって安定した視認性を得ることが困難となる。つまり、繰り返し使用している際に、一方のみのフォトクロミック化合物の劣化が進んだ場合には、視認性が変化してしまうおそれがある。
【０００９】
従って、本発明の目的は、幅広い環境下で、安定した視認性向上を長期間にわたって与える、光学フィルター、および該光学フィルターを備えた有機発光装置を提供することにある。
【課題を解決するための手段】
【００１０】
本発明者らは、上記課題を解決するために鋭意検討を重ねた。その結果、１種類のフォトクロミック化合物において、可視光領域において少なくとも２つ以上の極大吸収を示すようなフォトクロミック化合物を含むフォトクロミック層（該フォトクロミック化合物を含む光学フィルター）を、有機発光素子表面上の設けることで、安定した視認性を得られることを見出し、本発明を完成するに至った。
【００１１】
すなわち、第一の本発明は、
発色した状態において、４５０〜５４０ｎｍに第１の極大吸収を有し、かつ５６０〜６６５ｎｍに第２の極大吸収を有するフォトクロミック化合物を含んでなる、光学フィルターである。
【００１２】
第一の本発明においては、前記フォトクロミック化合物が発色した状態において、前記光学フィルターの透過率が８０％以下であることが好ましい。
【００１３】
また、第二の本発明は、有機発光素子、および前記光学フィルターを備えてなる、光学フィルター付き有機発光装置である。
【発明の効果】
【００１４】
発色した状態において、４５０ｎｍ以上５４０ｎｍ以下に第１の極大吸収を有し、かつ５６０ｎｍ以上６６５ｎｍ以下に第２の極大吸収を有するフォトクロミック化合物を含む光学フィルターを有機発光装置上に設けることにより、幅広い紫外線強度下、および幅広い温度状況下等においても、屋外で優れた視認性を与えることができる。
【００１５】
本発明では、発光素子から放出される光の波長と、発色（着色）状態にあるフォトクロミック化合物の吸収波長との重なりが少ない。そのため、放出光量を損なうことなく、且つ効率的に外光をフォトクロミック層で吸収することができる。その結果、本発明の光学フィルターを備えた有機発光装置は、極めて安定的に優れた視認性を得ることができる。
【００１６】
また、４５０ｎｍ以上５４０ｎｍ以下に第１の極大吸収を有し、かつ５６０ｎｍ以上６６５ｎｍ以下に第２の極大吸収を有する、１種類のフォトクロミック化合物を含む本発明の光学フィルターは、複数のフォトクロミック化合物を主成分とする光学フィルターよりも、長期間にわたって安定した視認性を与えることができる。
【発明を実施するための形態】
【００１７】
本発明では、発色した状態において、４５０〜５４０ｎｍに第１の極大吸収を有し、かつ５６０〜６６５ｎｍに第２の極大吸収を有するフォトクロミック化合物を含んでなる、光学フィルターである。そして、該光学フィルターを有機発光装置の表面上に設けることにより優れた効果を発揮する。
以下、本発明を構成する各成分について説明する。
【００１８】
＜発色した状態において、４５０〜５４０ｎｍに第１の極大吸収を有し、かつ５６０〜６６５ｎｍに第２の極大吸収を有するフォトクロミック化合物＞
フォトクロミック化合物は、紫外線を吸収することにより、無色状態から、可視光領域に吸収を有する着色状態に変化し、紫外線の照射を止めると、元の無色状態に戻るといった可逆反応を示す化合物のことを言う。
【００１９】
フォトクロミック特性を示す化合物は、古くから多くの化合物が知られており、フルギド、フルギミド、スピロピラン、スピロオキサジン、ナフトピラン、ビスイミダゾール化合物等が好適である。中でも、無色、着色の繰り返し耐久性が良く、且つ１つの化合物（１種類の化合物）において、その発色（着色）状態で４５０〜５４０ｎｍに第１の吸収極大を有し、かつ５６０〜６６５ｎｍに第２の吸収極大を有する、フォトクロミック化合物としては、ナフトピラン化合物であることが好ましい。該ナフトピラン化合物の中でも、下記一般式（１）、または（２）で示される中心骨格を有する化合物が好ましい。
【００２０】
【化１】
2018004858.tif 000002
【００２１】
【化２】
2018004858.tif 000003
【００２２】
前記一般式（１）、および（２）において、Ｒ１、Ｒ２、およびＲ３は、それぞれ独立して、水素原子、ヒドロキシル基、アルキル基、ハロアルキル基、シクロアルキル基、アルコキシ基、アミノ基、環員窒素原子を含み且つその窒素原子でそれが結合している芳香族環に結合する複素環基、シアノ基、ニトロ基、ホルミル基、ヒドロキシカルボニル基、アルキルカルボニル基、アルコキシカルボニル基、ハロゲン原子、アラルキル基、アラルコキシ基、アリールオキシ基、アリール基、又はチオール基、アルキルチオ基、アルコキシアルキルチオ基、ハロアルキルチオ基、シクロアルキルチオ基、アリールチオ基及びヘテロアリールチオ基よりなる群から選ばれる含硫黄置換基である。
【００２３】
前記アルキル基としては、炭素数１〜６のアルキル基が好ましい。
【００２４】
前記ハロアルキル基としては、フッ素原子、塩素原子もしくは臭素原子で置換された炭素数１〜６のアルキル基が好ましい。
【００２５】
前記シクロアルキル基としては、炭素数３〜８のシクロアルキル基が好ましい。
【００２６】
前記アルコキシ基としては、炭素数１〜６のアルコキシ基が好ましい。
【００２７】
前記アミノ基は、アミノ基（−ＮＨ２）に限定されるものではなく、１つまたは２つの水素原子が置換されていてもよい。かかるアミノ基が有する置換基としては、例えば炭素数１〜６のアルキル基、炭素数１〜６のハロアルキル基、炭素数１〜６のアルコキシ基、炭素数３〜７のシクロアルキル基、炭素数６〜１４のアリール基、炭素数４〜１４のヘテロアリール基等が挙げられる
前記環員窒素原子を含み且つその窒素原子でそれが結合している芳香族環に結合する複素環基は、例えばモルホリノ基、ピペリジノ基、ピロリジニル基、ピペラジノ基、Ｎ−メチルピペラジノ基の如き脂肪族複素環基およびインドリニル基の如き芳香族複素環基等を好ましい。さらに、該複素環基は、置換基を有していてもよい。好ましい置換基としては、炭素数１〜６のアルキル基が挙げられる。
【００２８】
前記アルキルカルボニル基としては、炭素数２〜７のアルキルカルボニル基が好ましい。
【００２９】
前記アルコキシカルボニル基としては、炭素数２〜７のアルコキシカルボニル基が好ましい。
【００３０】
前記アラルキル基としては、例えば炭素数７〜１１のアラルキル基が好ましい。
【００３１】
前記アラルコキシ基としては、炭素数７〜１１のアラルコキシ基が好ましい。
【００３２】
前記アリールオキシ基としては、炭素数６〜１２のアリールオキシ基が好ましい。
【００３３】
前記アリール基としては、例えば炭素数６〜１４のアリール基が好ましい。
【００３４】
また、前記アラルキル基、アラルコキシ基、アリールオキシ基又はアリール基は、ベンゼンもしくはナフタレン環の１〜７個の水素原子、特に好ましくは１〜４個の水素原子置換基を有してもよい。置換基としては、ヒドロキシル基、前記アルキル基、前記ハロアルキル基、前記シクロアルキル基、前記アルコキシ基、前記アミノ基、前記環員窒素原子を含み且つその窒素原子でそれが結合している芳香族環に結合する複素環基、シアノ基、ニトロ基、ハロゲン原子を挙げることができる。
【００３５】
前記含硫黄置換基としては、以下の基であることが好ましい。
【００３６】
前記アルキルチオ基としては、炭素数１〜６のアルキルチオ基が好ましい。
【００３７】
前記アルコキシアルキルチオ基としては、炭素数１〜３のアルコキシ基で置換された炭素数１〜６のアルキルチオ基が好ましい。
【００３８】
前記ハロアルキルチオ基としては、フッ素原子、塩素原子、臭素原子で置換された炭素数１〜６のアルキル基が好ましい。
【００３９】
前記シクロアルキルチオ基としては、炭素数３〜８のシクロアルキルチオ基が好ましい。
【００４０】
前記アリールチオ基としては、炭素数６〜１０のアリールチオ基が好ましい。
【００４１】
前記ヘテロアリールチオ基としては、炭素数４〜１２のヘテロアリールチオ基が好ましい。好適なヘテロアリールチオ基の例としては、チエニルチオ基、フリルチオ基、ピロリルチオ基、ピリジルチオ基、ベンゾチエニルチオ基、ベンゾフリルチオ基、ベンゾピロリルチオ基等を挙げることができる。
【００４２】
また、前記アリールチオ基及び前記ヘテロアリールチオ基は、その基の１〜９個の水素原子、特に好ましくは１〜４個の水素原子が、炭素数１〜６のアルキル基、炭素数１〜６のアルコキシ基、炭素数３〜８のシクロアルキル基又はハロゲン原子で置換されていてもよい。これら置換基は、Ｓが結合した隣の炭素原子に置換していることが好ましい。
【００４３】
また、Ｒ１とＲ２とは、一緒になって、下記一般式（３）で示される環を形成してもよい。
【００４４】
【化３】
2018004858.tif 000004
【００４５】
ＸおよびＹは、それぞれ独立して、酸素原子、硫黄原子、または窒素原子であり、ｎは１〜３の整数であることが好ましい。ＸおよびＹが、前記式（１）および（２）で示される中心骨格の７位および６位の炭素原子と結合する。
【００４６】
ＸまたはＹが窒素原子である場合、その窒素原子はアルキル基、アリール基の置換基を有してもよい。窒素原子が有するアルキル基、およびアリール基は、Ｒ１、Ｒ２、およびＲ３で説明した基と同じ基であることが好ましい。
【００４７】
前記一般式（３）中のＲ４、およびＲ５は、Ｒ１、Ｒ２、およびＲ３で説明した基と同じ基、すなわち、水素原子、ヒドロキシル基、アルキル基、ハロアルキル基、シクロアルキル基、アルコキシ基、アミノ基、環員窒素原子を含み且つその窒素原子でそれが結合している芳香族環に結合する複素環基、シアノ基、ニトロ基、ホルミル基、ヒドロキシカルボニル基、アルキルカルボニル基、アルコキシカルボニル基、ハロゲン原子、アラルキル基、アラルコキシ基、アリールオキシ基又はアリール基が挙げられる。なお、Ｒ４、およびＲ５の好ましい基も、Ｒ１、Ｒ２、およびＲ３の好ましい基と同じである。
【００４８】
これらの中でも、好適なナフトピラン化合物を具体的に例示すると、下記一般式（４）、（５）、および（６）以下の化合物を挙げることができる。
【００４９】
【化４】
2018004858.tif 000005
【００５０】
【化５】
2018004858.tif 000006
【００５１】
【化６】
2018004858.tif 000007
【００５２】
以上のフォトクロミック化合物は、公知の化合物を使用することができる。例えば、ナフトピラン化合物としては、国際公開第２００１／０１９８１３号、国際公開第２００５／０２８４６５号、国際公開第２０１１／０１０７４４号、国際公開第２０１１／０１６５８２号、国際公開第２０１１／０２５０５６号、国際公開第２０１１／０３４２０２号、国際公開第２０１２／１０２４０９号、国際公開第２０１２／１０２４１０号、国際公開第２０１２／１２１４１４号、国際公開第２０１３／０４２８００号等に記載の化合物を使用することができる。また、これら公知文献に記載の方法を利用して、ナフトピラン化合物を製造することができる。
【００５３】
本発明において、光学フィルターに含まれるフォトクロミック化合物は、発色した状態において、４５０〜５４０ｎｍに第１の極大吸収を有し、かつ５６０〜６６５ｎｍに第２の極大吸収を有する化合物（以下、単に、「ダブルピーク化合物」とする場合もある）を含むものである。
【００５４】
該ダブルピーク化合物は、１種類であっても、複数種類の化合物を使用することもできる。また、該ダブルピーク化合物と、極大吸収が１つしかないフォトクロミック化合物（以下、単に、「シングルピーク化合物」とする場合もある）とを組み合わせて使用することもできる。本発明においては、ダブルピーク化合物を使用するため、単なるシングルピーク化合物を組み合わせた従来技術よりも、幅広い紫外線強度下、幅広い温度状況下、および長期繰り返しの使用において、安定した視認性を維持することができる。そのため、本発明においては、ダブルピーク化合物が含まれれば、シングルピーク化合物を組み合わせて使用することもできる。ただし、より優れた視認性を発揮するためには、ダブルピーク化合物のみを使用することが好ましい。
【００５５】
本発明で使用するフォトクロミック化合物において、発色した状態における、第１の極大吸収は、波長４５０〜５４０ｎｍの範囲に存在し、第２の極大吸収は、波長５６０〜６６５ｎｍの範囲に存在しなければならない。第１の極大吸収、および第２の極大吸収の波長の範囲が前記範囲を満足することにより、有機発光素子が放出する青色、緑色、赤色との重なりを小さくすることができる。よりこれらの色との重なりを小さくするためには、第１の極大吸収は、波長４７０〜５２０ｎｍの範囲に存在し、第２の極大吸収は、波長５７０〜６３０ｎｍの範囲に存在することが好ましい。この極大吸収の波長の位置は、元来、フォトクロミック化合物が有する特性に依存するが、光学フィルターを形成するマトリックスの材質によっても、多少調整することができる。
【００５６】
また、本発明で使用するダブルピーク化合物は、特に制限されるものではないが、
４５０〜５４０ｎｍの波長範囲の極大吸収値（ＡＹとする。最大となる吸収値（発色濃度））と、
５６０〜６６５ｎｍの波長範囲の極大吸収値（ＡＢとする。最大の吸収値（発色濃度
）と
の比（ＡＹ／ＡＢ；以下、ダブルピーク性とする場合もある）が、０．３０〜２．０であることが好ましく、０．４０〜１．８であることがさらに好ましい。この極大吸収の波長の位置は、元来、フォトクロミック化合物が有する特性に依存するが、光学フィルターを形成するマトリックスの材質によっても、多少調整することができる。
【００５７】
＜光学フィルター、光学フィルターの製造方法、およびその他の添加剤＞
本発明の光学フィルターは、前記ダブルピーク化合物を含むフォトクロミック層を有するものであり、有機発光装置の表面に設置されるものである。つまり、フォトクロミック層がそのまま光学フィルターとなってもよいし、該フォトクロミック層に他のフィルム（シート）が積層された積層体からなる光学フィルターであってもよい。
【００５８】
光学フィルターの形成方法は、公知の如何なる方法を用いてもよい。具体的には、コーティング方法、フィルムの貼り合せ方法、蒸着方法、および／または染色方法等を挙げることができる。中でも素子の組み立てを考慮すると、コーティング方法、および／またはフィルムの貼り合せ方法を採用することが好ましい。
【００５９】
コーティング方法としては、前記ダブルピーク化合物（フォトクロ化合物）を重合性単量体（モノマー）に溶解した混合物を、有機発光装置の表面にコーティングした後、熱または光照射により硬化させる方法が挙げられる。また、ダブルピーク化合物および樹脂を溶媒に溶解した溶液を、有機発光装置の表面にコーティングした後に、乾燥、または、熱および光照射により硬化にさせる方法を挙げることができる。
【００６０】
コーティング方法で使用するモノマー、および／または樹脂としては、公知の物質を何ら制限なく使用することができる。
【００６１】
モノマーとして好適なものを挙げると、（メタ）アクリレートモノマー、ポリオール／イソシアネートからなるウレタンモノマーおよびそのオリゴマー、エポキシモノマー、ウレアモノマー、ビニルモノマー等を挙げることができる。
【００６２】
また、好適な樹脂としては、ポリビニルアルコール、ポリビニルピロリドン、セルロース系樹脂（カルボキシメチルセルロース、ヒドロキシエチルセルロース、ヒドロキシプロピルセルロースなど）、ポリアクリルアミド、ポリエチレンオキサイド、ポリエチレングリコール、ポリプロピレングリコール、ポリビニルアセタール、ポリビニルメチルエーテル、ポリアミン、ポリエチレンイミン、カゼイン、ゼラチン、でんぷん、オレフィン系樹脂（ポリエチレン、ポリプロピレンなど）、ポリエステル、ポリ塩化ビニル、スチレン系樹脂（ポリスチレン、アクリロニトリル−スチレン共重合樹脂など）、アクリル系樹脂（ポリ（メタ）アクリル酸、ポリメチルメタクリレート、ポリメチルアクリレート、アクリロニトリル−メチルアクリレート共重合樹脂など）、ポリカーボネート、ポリウレタン、塩化ビニル−酢酸ビニル共重合樹脂、ポリビニルブチラール、ポリイソブチレン、ポリテトラヒドロフラン、ポリアニリン、アクリロニトリル−ブタジエン−スチレン共重合体（ＡＢＳ樹脂）、ポリアミド（ナイロンなど）、ポリイミド、ポリジエン（ポリイソプレン、ポリブタジエンなど）、ポリシロキサン（ポリジメチルシロキサンなど）、ポリスルホン、ポリイミン、ポリ無水酢酸、ポリ尿素、ポリスルフィド、ポリフォスファゼン、ポリケトンポリフェニレン、ポリハロオレフィン等を挙げることができる。これらのポリマ−は、適宜共重合されていてもよく、また変性されたものであってもよい。
【００６３】
コーティング方法を使用する場合、その手段は、スピンコーティング、ディップコーティング、スプレーコーティング等を挙げることができる。
【００６４】
フィルムの貼り合せ方法としては、前記ダブルピーク化合物を含むフィルムを使用することができる。また、フィルムに少なくとも片面に上述のコーティング方法で用いたモノマーあるいは樹脂混合物を塗布し、乾燥、硬化した積層フィルムを使用することもできる。さらには、フィルム間に前述のフォトクロミック層が挟まれたサンドウィッチフィルムなどを使用することができる。このフィルムの貼り合せ方法においては、フォトクロミック層が存在すれば、他のフィルム層は１層であっても、複数層あってもよく、使用する用等に応じて適宜、積層するフィルム、積層数を決定すればよい。ただし、該フィルムは透明であることが好ましく、透明材料であれば、公知のフィルム用が何ら制限なく使用できる。
【００６５】
フィルムを構成する樹脂としては、コーティング方法で説明した前記樹脂を挙げることができる。
【００６６】
積層フィルム、サンドウィッチフィルムのフォトクロミック層に使用されるモノマー、または樹脂はコーティング方法で説明した前記モノマー、および／または前記樹脂を挙げることができる。積層フィルム、サンドウィッチフィルムを使用する場合、フォトクロミック層以外のフィルムは、公知のフィルムを使用することできる。例えば、特許文献１のように偏光フィルム、位相差フィルム等を使用することもできる。
【００６７】
フィルムの貼り合せ方法では、前記フィルム（フォトクロミック層からなるフィルム）、フォトクロミック層を有する前記積層フィルム、フォトクロミック層を有する前記サンドウィッチフィルムが光学フィルターであり、先ずこれら光学フィルターを準備する。そして、該光学フィルターを有機発光装置上に設置してやればよい。
【００６８】
本発明の光学フィルターにおいて、フォトクロミック化合物の配合濃度は、波長４５０〜５４０ｎｍにおける該光学フィルターの透過率（光線透過率）が８０％以下、および／または波長５６０〜６６５ｎｍにおける該光学フィルターの透過率（光線透過率）が８０％以下となるように、調整することが好ましい。より視認性を向上させるためには、波長４５０〜５４０ｎｍにおける該光学フィルターの透過率（光線透過率）が７０％以下、および／または波長５６０〜６６５ｎｍにおける該光学フィルターの透過率（光線透過率）が７０％以下となるように、調整することが好ましい。ダブルピーク化合物の置換基等によって発色濃度が異なるため、一概にダブルピーク化合物の配合量は決定できない。ただし、通常であれば、ダブルピーク化合物がフォトクロミック層中に０．００１〜２０質量％含まれることが好ましい。
【００６９】
本発明において、光学フィルターの厚みは、波長４５０〜５４０ｎｍにおける光学フィルターの透過率（光線透過率）が８０％以下、または／および波長５６０〜６６５ｎｍにおける光学フィルターの透過率（光線透過率）が８０％以下となるように、調整することが好ましい。より視認性を向上させるためには、波長４５０〜５４０ｎｍにおける該光学フィルターの透過率（光線透過率）が７０％以下、および／または波長５６０〜６６５ｎｍにおける該光学フィルターの透過率（光線透過率）が７０％以下となるように、調整することが好ましい。一般的には、フォトクロミック層の厚みが０．１〜５００μｍとなることが好ましい。中でも、コーティング方法を採用する場合は、フォトクロミック層の厚みが０．１〜１００μｍとなることが好ましい。また、フィルムの貼り合せ方法を採用する場合において、フィルムに直接ダブルピーク化合物が含まれる場合は、フォトクロミック層（ダブルピーク化合物を含むフィルム）の厚みは、１０〜５００μｍであることが好ましい。また、積層フィルムあるいはサンドウィッチフィルムの場合は、フォトクロミック層が０．１〜１００μｍとなることが好ましい。その積層フィルムまたはサンドウィッチフィルムの全体の厚みは、１〜１０００μｍであることが好ましい。
【００７０】
なお、本発明において、光学フィルターの透過率（光線透過率）の下限値は、特に制限されるものではない。ただし、工業的な生産性、および有機発光装置の視認性等を考慮すると、波長４５０〜５４０ｎｍにおける該光学フィルターの透過率（光線透過率）が３０％、および／または波長５６０〜６６５ｎｍにおける該光学フィルターの透過率（光線透過率）が３０％である。
【００７１】
本発明の光学フィルターには、繰り返し耐久性向上のために、公知の紫外線安定剤、紫外線吸収剤が配合されてもよい。紫外線安定剤としては、ヒンダードアミン、ヒンダードフェノール、イオウ系二次酸化防止剤、リン系二次酸化防止剤、ニッケル錯体等を使用することができる。紫外線吸収剤としては、ベンゾトリアゾール、ベンゾフェノン、シアノアクリレート、トリアジン等を使用することができる。
【００７２】
さらに、本発明の光学フィルターは、その上に、傷つき防止、帯電防止、反射防止、酸素遮断等の目的で、さらに有機層、ハードコート層、または無機層を形成してもよい。
【００７３】
また、本発明において、フォトクロミック層（光学フィルターにおけるフォトクロミック層）には、その用途に応じて、分散染料などの染料を添加することも可能である。さらに、ケイ素、ジルコニウム、アンチモン、アルミニウム、スズ、タングステン等のゾルを添加し、フォトクロミック層の硬さを調節することも可能である。
【００７４】
本発明の光学フィルターは、ダブルピーク化合物であるフォトクロミック化合物を使用する以外は、特許文献１に記載の方法を何ら制限なく採用できる。
【００７５】
＜有機発光装置＞
本発明は、公知の有機発光装置、すなわち、有機発光素子を有する装置に適用できる。そして、光学フィルターを備えた有機発光装置とする場合には、公知の方法で有機発光装置の表面に光学フィルターを設置すればよい。
【実施例】
【００７６】
次に、実施例及び比較例を用いて本発明を詳細に説明するが、本発明は本実施例に限定されるものではない。以下の実施例及び比較例において、上記の各成分及び視認性の評価方法等は、以下のとおりである。
【００７７】
（Ａ）フォトクロミック化合物
下記一般式（４）で示されるフォトクロミック化合物（ダブルピーク化合物）。
【００７８】
【化７】
2018004858.tif 000008
【００７９】
下記一般式（５）で示されるフォトクロミック化合物（ダブルピーク化合物）。
【００８０】
【化８】
2018004858.tif 000009
【００８１】
下記一般式（６）で示されるフォトクロミック化合物（ダブルピーク化合物）
【００８２】
【化９】
2018004858.tif 000010
【００８３】
実施例においては、以上のダブルピーク化合物を使用した。比較例においては、以下のシングルピーク化合物（下記一般式（７）で示されるスピロオキサジン化合物を使用した。）
【００８４】
【化１０】
2018004858.tif 000011
【００８５】
（Ｂ）フォトクロ化合物を分散させるためのウレタン−ウレア樹脂の合成（フォトクロミック層を形成するための樹脂の合成）
スターラーチップ、冷却管、温度計、窒素ガス導入管を有する三口フラスコに、平均分子量４００のポリエーテルジオール９．０ｇ、イソホロンジイソシアネート１０．０ｇ、
ＤＭＦ８０ｍｌを仕込み、窒素雰囲気下、１２０℃で５時間反応させ、その後、２５℃ま
で冷却し、鎖延長剤であるイソホロンジアミン３．４ｇを滴下し、２５℃で１時間反応さ
せ、溶媒を減圧留去し、ポリウレタン−ウレア樹脂を得た。得られたポリウレタン−ウレア樹脂の分子量は１５万、耐熱性は１４０℃であった。
【００８６】
実施例１
フォトクロミック組成物の調製
前記（Ｂ）で合成したポリウレタン−ウレア樹脂５ｇ、フォトクロミック化合物（前記一般式（４）で示されるダブルピーク化合物）０．０３ｇに、有機溶剤としてイソプロピルアルコール２０ｇ、さらに光酸化防止剤としてビス（１，２，２，６，６−ペンタメチル−４−ピペリジル）セバケート  ０．５ｇを添加し、８０℃で攪拌しながら、超音波により溶解してフォトクロミック組成物を得た。
【００８７】
光学フィルターの作製
得られたフォトクロミック組成物を、表面が平滑なフッ素樹脂製のシート上に塗布し８
０℃で１時間乾燥させ、厚み３０μｍのフォトクロミック層を作製した。得られたフォトクロミック層を厚み５０μｍのポリカーボネートシート上に張り付け、目的の光学フィルターを得た。
【００８８】
フォトクロミック特性の評価
得られた光学フィルターに、（株）浜松ホトニクス製のキセノンランプＬ−２４８０（３００Ｗ）ＳＨＬ−１００を、エアロマスフィルター（コーニング社製）を介して２３℃、積層体表面でのビーム強度３６５ｎｍ＝２．４ｍＷ／ｃｍ２、２４５ｎｍ＝２４μＷ／ｃｍ２で１２０秒間照射して発色させ、フォトクロミック特性を測定した。
【００８９】
１）極大吸収波長（λｍａｘ）：（株）大塚電子工業製の分光光度計（瞬間マルチチャンネルフォトディレクターＭＣＰＤ１０００）により求めた発色後の極大吸収波長である。
【００９０】
２）発色濃度〔ε（１２０）−ε（０）〕：前記極大吸収波長における、１２０秒間照射した後の吸光度ε（１２０）と最大吸収波長における未照射時の吸光度ε（０）との差である。
【００９１】
３）退色速度〔ｔ１／２（ｓｅｃ．）〕：１２０秒間照射後、光の照射をとめたときに、試料の前記極大波長における吸光度が〔ε（１２０）−ε（０）〕の１／２まで低下するのに要する時間である。
【００９２】
得られた光学フィルターのフォトクロミック特性を評価したところ、フォトクロミック特性としての極大吸収は、第１の極大吸収が波長４５０ｎｍにあり、第２の極大吸収が波長５７０ｎｍにあった。それぞれの発色濃度（吸光度）は０．２であり、退色速度は８０秒であった。発色濃度（吸光度）０．２は透過率で６３％である。
【００９３】
実施例２〜３、比較例１
実施例１において、フォトクロミック化合物を一般式（５）、（６）、（７）に代えた以外は、実施例１と同様に光学フィルターを作製し、そのフォトクロミック特性を評価した。結果を表１に示した。
【００９４】
【表１】
2018004858.tif 000012
【００９５】
＜実施例４〜６、比較例２、３＞
実施例１〜３、比較例１で作製した光学フィルターを有機発光装置上に張り付け、屋外にてその視認性を判定した。判定は以下の通り目視評価にて行った。結果を表２に示した。また、光学フィルターを用いない場合を比較例３とし、結果を表２に示した。
視認性の評価
○；はっきり文字を確認できた。
△：文字は確認できるが見づらい。
×：反射が強く文字を確認できない。
【００９６】
【表２】
2018004858.tif 000013
【００９７】
以上の実施例、及び比較例から明らかな通り、本発明の光学フィルターを用いた有機発光装置は屋外において優れた視認性が得られた。